КЕРАМИЧЕСКАЯ МАССА ДЛЯ ИЗГОТОВЛЕНИЯ ОБЛИЦОВОЧНОЙ ПЛИТКИ
CERAMIC MASS FOR PRODUCTION OF FACING TILES

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, керамический череп, дополнительно включает полевой шпат и маршалит, причем компоненты находятся при следующем соотношении, мас.%: каолин 40,0-45,0; глина 28,0-29,5; керамический череп 0,5-1,0; полевой шпат 11,0-13,0; маршалит 15,0-17,0. В таблице приведены составы керамической массы.
Компоненты
Состав, мас. %
1
2
3
Каолин
40,0
42,5
45,0
Глина
29,5
28,8
28,0
Керамический череп
0,5
0,7
1,0
Полевой шпат
13,0
12,0
11,0
Маршалит
17,0
16,0
15,0
Прочность на сжатие, МПа
40-45
40-45
40-45
Для приготовления керамической массы используют качественные каолины, беложгущиеся глины, полевые шпаты любых месторождений.
Компоненты дозируют в требуемых количествах, керамический череп, полевой шпат, каолин и глину по отдельности размалывают, смешивают с добавлением маршалита и готовят керамическую массу с влажностью 18-26%, из которой формуют плитку пластическим способом. Плитку сушат до влажности не более 6% и при температуре 1230-1250°С проводят первый обжиг, а при температуре 1060-1100°С - второй (политой) обжиг. Возможно декорирование поверхности плитки керамическими красками.
Источник информации
1. А.с. Болгарии №44772 , 1989.